ОГНЕУПОРНАЯ КЕРАМИЧЕСКАЯ СМЕСЬ, А ТАКЖЕ СПОСОБ ПОЛУЧЕНИЯ КЕРАМИЧЕСКОГО ОГНЕУПОРА

1. Огнеупорная керамическая смесь, которая содержит следующие компоненты: огнеупорный основной компонент, связующее в виде кремнезоля, спиртовой компонент в виде одного или нескольких многоатомных спиртов и в которой кремнезоль представлен в виде коллоидной суспензии поликремниевой кислоты в воде, массовое соотношение между огнеупорным основным компонентом и поликремниевой кислотой составляет по меньшей мере 10 и максимум 55, а многоатомные спирты представлены в виде одного или нескольких многоатомных спиртов из числа следующих: одного или нескольких двухатомных спиртов либо одного или нескольких трехатомных спиртов.
2. Смесь по п. 1, в которой массовое соотношение между огнеупорным основным компонентом и поликремниевой кислотой составляет по меньшей мере 16 и максимум 48.
3. Смесь по меньшей мере по одному из предыдущих пунктов, в которой массовое соотношение между огнеупорным основным компонентом и поликремниевой кислотой составляет по меньшей мере 19 и максимум 40.
4. Смесь по меньшей мере по одному из предыдущих пунктов, в которой массовое соотношение между огнеупорным основным компонентом и поликремниевой кислотой составляет по меньшей мере 24 и максимум 34.
5. Смесь по меньшей мере по одному из предыдущих пунктов, в которой массовое соотношение между огнеупорным основным компонентом и кремнезолем составляет по меньшей мере 5 и максимум 25.
6. Смесь по меньшей мере по одному из предыдущих пунктов, которая содержит многоатомные спирты в виде одного или нескольких двухатомных спиртов.
7. Смесь по меньшей мере по одному из предыдущих пунктов, которая содержит двухатомные спирты в виде по меньшей мере одного из следующих
двухатомных спиртов: моноэтиленгликоля, диэтиленгликоля, 1,2-пропиленгликоля, 1,3-пропиленгликоля или дипропиленгликоля.
8. Смесь по меньшей мере по одному из предыдущих пунктов, которая содержит двухатомные спирты в виде по меньшей мере одного из следующих двухатомных спиртов: моноэтиленгликоля или диэтиленгликоля.
9. Смесь по меньшей мере по одному из предыдущих пунктов, в которой массовое соотношение между поликремниевой кислотой и спиртовым компонентом составляет по меньшей мере 3 и максимум 16.
2
2
3
2
2
3
10. Смесь по меньшей мере по одному из предыдущих пунктов, в которой огнеупорный основной компонент состоит из одного или нескольких сырьевых материалов на основе по меньшей мере одного из следующих веществ: SiO, AlO, ZrO, CrO или SiC.
2
2
3
2
2
3
11. Смесь по меньшей мере по одному из предыдущих пунктов, в которой огнеупорный основной компонент на по меньшей мере 90 мас. % состоит из одного или нескольких оксидов из числа следующих: SiO, AlO, ZrO, CrO или SiC.
12. Способ получения керамического огнеупора, заключающийся в том, что
приготавливают смесь по меньшей мере по одному из предыдущих пунктов,
смесь нагревают с получением керамического огнеупора.